(57)【要約】【課題】脱型性の向上を図ることができながら、クラックの発生を抑制できる硬化性樹脂組成物および成形品を提供すること。【解決手段】硬化性樹脂組成物に、ビニルエステル樹脂と、ジシクロペンタジエン系モノ（メタ）アクリレートおよび多官能（メタ）アクリレートを含有するビニルモノマーとを含有させる。そして、ジシクロペンタジエン系モノ（メタ）アクリレートの含有割合を、ジシクロペンタジエン系モノ（メタ）アクリレートと多官能（メタ）アクリレートとの総和に対して、２質量％以上３０質量％以下とする。【選択図】図１
2020152819.tif 000002
【特許請求の範囲】
【請求項１】
ビニルエステル樹脂と、
ジシクロペンタジエン系モノ（メタ）アクリレート、および、多官能（メタ）アクリレートを含有するビニルモノマーとを含有し、
前記ジシクロペンタジエン系モノ（メタ）アクリレートの含有割合は、前記ジシクロペンタジエン系モノ（メタ）アクリレートと前記多官能（メタ）アクリレートとの総和に対して、２質量％以上３０質量％以下であることを特徴とする、硬化性樹脂組成物。
【請求項２】
前記多官能（メタ）アクリレートは、ジ（メタ）アクリレートを含むことを特徴とする、請求項１に記載の硬化性樹脂組成物。
【請求項３】
前記ビニルモノマーは、さらに、ジシクロペンタジエン系モノ（メタ）アクリレートと異なる他のモノ（メタ）アクリレートを含有することを特徴とする、請求項１または２に記載の硬化性樹脂組成物。
【請求項４】
前記他のモノ（メタ）アクリレートは、ベンジルメタクリレートを含むことを特徴とする、請求項１〜３のいずれか一項に記載の硬化性樹脂組成物。
【請求項５】
請求項１〜４のいずれか一項に記載の硬化性樹脂組成物と、前記硬化性樹脂組成物が含浸される強化繊維とを含む繊維強化樹脂材料の硬化物を含むことを特徴とする、成形品。
【発明の詳細な説明】
【技術分野】
【０００１】
本発明は、硬化性樹脂組成物および成形品に関する。
【背景技術】
【０００２】
従来、硬化性樹脂組成物と、硬化性樹脂組成物が含浸される強化繊維とを含む繊維強化樹脂材料が知られている。
【０００３】
例えば、ビニルエステル樹脂と、反応性希釈剤としてのポリアルキレンオキサイドのジ（メタ）アクリレート誘導体と、補強材としてのガラス繊維とを含有する熱硬化性樹脂成形材料が提案されている（例えば、特許文献１参照。）。
【先行技術文献】
【特許文献】
【０００４】
【特許文献１】特開２００６−２２１６３号公報
【発明の概要】
【発明が解決しようとする課題】
【０００５】
しかるに、特許文献１に記載の熱硬化性樹脂成形材料を、キャビティー（凹部）を有する第１金型とコア（凸部）を有する第２金型とにより、加熱プレス成形する場合がある。加熱プレス成形において、熱硬化性樹脂成形材料は、加熱された第１金型および第２金型により挟まれて流動する。
【０００６】
このとき、熱硬化性樹脂成形材料が、空気と接触するとポリアルキレンオキサイドのジ（メタ）アクリレート誘導体の重合反応が酸素により阻害されるおそれがある。とりわけ、熱硬化性樹脂成形材料の流動末端は、キャビティーの側面とコアの側面との間のシャーエッジ部分に到達すると空気と接触しやすい。シャーエッジ部分に到達した流動末端は、硬化して、成形品の周縁から突出するバリとして形成されるが、そのバリには、未反応のポリアルキレンオキサイドのジ（メタ）アクリレート誘導体が残存する場合がある。
【０００７】
バリに未反応のポリアルキレンオキサイドのジ（メタ）アクリレート誘導体が残存すると、残存するポリアルキレンオキサイドのジ（メタ）アクリレート誘導体が作業者の手に付着して作業環境を汚染する場合や、バリがべたついて金型に張り付き、成形品の金型からの脱型性が低下するという不具合がある。また、このような成形品には、脱型性の確保とともに、クラックの発生を抑制することが要求される。
【０００８】
本発明は、脱型性の向上を図ることができながら、クラックの発生を抑制できる硬化性樹脂組成物および成形品を提供する。
【課題を解決するための手段】
【０００９】
本発明［１］は、ビニルエステル樹脂と、ジシクロペンタジエン系モノ（メタ）アクリレート、および、多官能（メタ）アクリレートを含有するビニルモノマーとを含有し、前記ジシクロペンタジエン系モノ（メタ）アクリレートの含有割合は、前記ジシクロペンタジエン系モノ（メタ）アクリレートと前記多官能（メタ）アクリレートとの総和に対して、２質量％以上３０質量％以下である、硬化性樹脂組成物を含む。
【００１０】
本発明［２］は、前記多官能（メタ）アクリレートは、ジ（メタ）アクリレートを含む、上記［１］に記載の硬化性樹脂組成物を含む。
【００１１】
本発明［３］は、前記ビニルモノマーは、さらに、ジシクロペンタジエン系モノ（メタ）アクリレートと異なる他のモノ（メタ）アクリレートを含有する、上記［１］または［２］に記載の硬化性樹脂組成物を含む。
【００１２】
本発明［４］は、前記他のモノ（メタ）アクリレートは、ベンジルメタクリレートを含む、上記［１］〜［３］のいずれか一項に記載の硬化性樹脂組成物を含む。
【００１３】
本発明［５］は、上記［１］〜［４］のいずれか一項に記載の硬化性樹脂組成物と、前記硬化性樹脂組成物が含浸される強化繊維とを含む繊維強化樹脂材料の硬化物を含む、成形品を含む。
【発明の効果】
【００１４】
本発明の硬化性樹脂組成物は、ビニルエステル樹脂と、ジシクロペンタジエン系モノ（メタ）アクリレートおよび多官能（メタ）アクリレートを含有するビニルモノマーとを含有し、ジシクロペンタジエン系モノ（メタ）アクリレートの含有割合が上記下限以上である。
【００１５】
しかるに、ジシクロペンタジエン系モノ（メタ）アクリレートは、酸素存在下において、ビニルエステル樹脂および／またはビニルモノマーと円滑に反応する。そのため、加熱プレス成形において、硬化性樹脂組成物の流動末端が空気と接触しても、その流動末端に未反応のビニルモノマーが残存することを抑制できる。その結果、その流動末端から形成されるバリがべたつくことを抑制でき、作業環境の汚染を抑制できるとともに、成形品の脱型性の向上を図ることができる。
【００１６】
一方、成形品にジシクロペンタジエン系モノ（メタ）アクリレートとビニルエステル樹脂との反応により生じるユニットが過度に含まれると、成形品にクラックが発生するおそれがある。しかし、ジシクロペンタジエン系モノ（メタ）アクリレートの含有割合が上記上限以下であるので、成形品にクラックが発生することを抑制できる。
【図面の簡単な説明】
【００１７】
【図１】図１Ａは、本発明の硬化性樹脂組成物の一実施形態を含むシートモールディングコンパウンドを、第１金型のキャビティーに配置した状態を示す。図１Ｂは、図１Ａに続いて、シートモールディングコンパウンドを第１金型と第２金型とにより挟み込んだ状態を示す。図１Ｃは、図１Ｂに続いて、シートモールディングコンパウンドの流動末端がシャーエッジ部分に到達した状態を示す。
【発明を実施するための形態】
【００１８】
１．硬化性樹脂組成物
本発明の硬化性樹脂組成物は、必須成分として、ビニルエステル樹脂と、ビニルモノマーとを含有する。
（１−１）ビニルエステル樹脂
ビニルエステル樹脂は、不飽和二重結合およびエステル結合を含有する。
【００１９】
ビニルエステル樹脂として、例えば、ビニルエステル樹脂の無変性体、ビニルエステル樹脂の酸変性体などが挙げられる。
【００２０】
ビニルエステル樹脂の無変性体は、変性されていないビニルエステル樹脂であって、エポキシ樹脂と不飽和モノカルボン酸との付加反応物である。
【００２１】
エポキシ樹脂は、少なくとも１つのエポキシ基を含有する。エポキシ樹脂として、例えば、ビスフェノール型エポキシ樹脂（例えば、ビスフェノールＡ型エポキシ樹脂、ビスフェノールＦ型エポキシ樹脂、臭素化ビスフェノールＡ型エポキシ樹脂など）、ノボラック型エポキシ樹脂（例えば、フェノールノボラック型エポキシ樹脂、クレゾールノボラック型エポキシ樹脂、臭素化ノボラック型エポキシ樹脂など）、脂肪族型エポキシ樹脂、脂環式エポキシ樹脂、水添ビスフェノール型エポキシ樹脂、アミン型エポキシ樹脂などが挙げられる。
【００２２】
このようなエポキシ樹脂は、単独使用または２種以上併用することができる。
【００２３】
このようなエポキシ樹脂は、好ましくは、ビスフェノール型エポキシ樹脂を含み、さらに好ましくは、ビスフェノールＡ型エポキシ樹脂を含み、とりわけ好ましくは、ビスフェノールＡ型エポキシ樹脂からなる。
【００２４】
エポキシ樹脂のエポキシ当量は、例えば、１００以上、好ましくは、２００以上、例えば、７００以下、好ましくは、５００以下、さらに好ましくは、４００以下である。なお、エポキシ当量は、ＪＩＳ  Ｋ  ７２３６に準拠して測定できる（以下同様）。
【００２５】
不飽和モノカルボン酸は、少なくとも１つの不飽和二重結合と、少なくとも１つのカルボキシ基とを含有する。不飽和モノカルボン酸として、例えば、不飽和モノ脂肪酸（例えば、（メタ）アクリル酸、クロトン酸、ソルビン酸など）、芳香族不飽和モノカルボン酸（例えば、ケイ皮酸など）、エステル結合含有不飽和モノカルボン酸（例えば、酸無水物と不飽和アルコールとの反応物など）などが挙げられる。なお、（メタ）アクリルは、メタクリルおよび／またはアクリルと同義である。
【００２６】
このような不飽和モノカルボン酸は、単独使用または２種以上併用することができる。
【００２７】
このような不飽和モノカルボン酸は、好ましくは、不飽和モノ脂肪酸を含み、さらに好ましくは、（メタ）アクリル酸を含み、とりわけ好ましくは、メタクリル酸を含み、特に好ましくは、メタクリル酸からなる。
【００２８】
そして、ビニルエステル樹脂の無変性体は、上記したエポキシ樹脂のエポキシ基と上記した不飽和一塩基酸のカルボキシ基とを開環付加反応させることにより調製される。ビニルエステル樹脂の無変性体は、エポキシ基の開環により生成する水酸基を含有する。
【００２９】
ビニルエステル樹脂の酸変性体は、酸変性されたビニルエステル樹脂であり、ビニルエステル樹脂の側鎖にカルボキシ基が導入されている。ビニルエステル樹脂の酸変性体は、例えば、上記したビニルエステル樹脂の無変性体と酸無水物との反応生成物である。
【００３０】
酸無水物として、例えば、無水マレイン酸、無水コハク酸、無水フタル酸、テトラヒドロ無水フタル酸、ヘキサヒドロ無水フタル酸、無水トリメリット酸などが挙げられる。酸無水物は、単独使用または２種以上併用することができる。このような酸無水物は、好ましくは、無水マレイン酸を含み、さらに好ましくは、無水マレイン酸からなる。
【００３１】
そして、ビニルエステル樹脂の酸変性体は、例えば、上記したビニルエステル樹脂の無変性体が含有する水酸基と酸無水物の酸無水物基とを反応させることにより調製される。水酸基と酸無水物基との反応により、エステル結合が形成するとともに、カルボキシ基が生成する。
【００３２】
このようなビニルエステル樹脂は、単独使用または２種以上併用することができる。
【００３３】
このようなビニルエステル樹脂は、例えば、ビニルエステル樹脂の無変性体および／またはビニルエステル樹脂の酸変性体を含み、好ましくは、ビニルエステル樹脂の酸変性体を含む。
【００３４】
また、ビニルエステル樹脂がビニルエステル樹脂の酸変性体を含む場合、ビニルエステル樹脂の酸価は、例えば、１０ｍｇＫＯＨ／ｇ以上、好ましくは、４０ｍｇＫＯＨ／ｇ以上、例えば、１５０ｍｇＫＯＨ／ｇ以下、好ましくは、１００ｍｇＫＯＨ／ｇ以下である。なお、ビニルエステル樹脂の酸価は、ＪＩＳ  Ｋ  ６９０１に準拠して測定できる（以下同様）。
【００３５】
ビニルエステル樹脂の含有割合は、ビニルエステル樹脂とビニルモノマーとの総和に対して、例えば、２０質量％以上、好ましくは、３０質量％以上、例えば、７０質量％以下、好ましくは、６０質量％以下、さらに好ましくは、４５質量％以下である。
（１−２）ビニルモノマー
ビニルモノマーは、必須成分として、ジシクロペンタジエン系モノ（メタ）アクリレート（以下、ＤＣＰＤ系モノ（メタ）アクリレートとする。）と、多官能（メタ）アクリレートとを含有する。
【００３６】
ＤＣＰＤ系モノ（メタ）アクリレートは、ジシクロペンタジエン骨格と、１つの（メタ）アクリロイルオキシ基とを含む。ＤＣＰＤ系モノ（メタ）アクリレートとして、例えば、下記一般式（１）により示されるジシクロペンテニル系モノ（メタ）アクリレートと、下記一般式（２）により示されるジシクロペンタニル系モノ（メタ）アクリレートとが挙げられる。
【００３７】
一般式（１）
【化１】
2020152819.tif 000003
【００３８】
［式（１）において、Ｒは、水素原子またはメチル基を示す。ｎは、０または１を示す。］
一般式（１）において、（メタ）アクリロイルオキシ基は、ｎが０である場合、ジシクロペンタジエン骨格の５位または６位に直接結合する。また、（メタ）アクリロイルオキシ基は、ｎが１である場合、エチレンオキシド基を介して、ジシクロペンタジエン骨格の５位または６位に結合する。
【００３９】
上記一般式（１）に示されるジシクロペンテニル系モノ（メタ）アクリレートとして、例えば、ジシクロペンテニルオキシエチル（メタ）アクリレート、ジシクロペンテニル（メタ）アクリレートなどが挙げられ、好ましくは、ジシクロペンテニルオキシエチルメタクリレート（一般式（１）において、Ｒ＝メチル基、ｎ＝１）、ジシクロペンテニルオキシエチルアクリレート（一般式（１）において、Ｒ＝水素原子、ｎ＝１）、ジシクロペンテニルアクリレート（一般式（１）において、Ｒ＝水素原子、ｎ＝０）が挙げられる。
【００４０】
一般式（２）
【化２】
2020152819.tif 000004
【００４１】
［式（２）において、Ｒは、水素原子またはメチル基を示す。ｎは、０または１を示す。］
一般式（２）において、（メタ）アクリロイルオキシ基の結合箇所は、上記一般式（１）と同様である。
【００４２】
上記一般式（２）に示されるジシクロペンタニル系モノ（メタ）アクリレートとして、例えば、ジシクロペンタニルオキシエチル（メタ）アクリレート、ジシクロペンタニル（メタ）アクリレートなどが挙げられ、好ましくは、ジシクロペンタニルオキシエチルアクリレート（一般式（２）において、Ｒ＝水素原子、ｎ＝１）、ジシクロペンタニルメタクリレート（一般式（２）において、Ｒ＝メチル基、ｎ＝０）が挙げられる。
【００４３】
なお、ＤＣＰＤ系モノ（メタ）アクリレートは、市販品を用いることもできる。
【００４４】
このようなＤＣＰＤ系モノ（メタ）アクリレートは、単独使用または２種類以上併用できる。
【００４５】
このようなＤＣＰＤ系モノ（メタ）アクリレートは、好ましくは、上記一般式（１）に示されるジシクロペンテニル系モノ（メタ）アクリレートを含み、さらに好ましくは、ジシクロペンテニルオキシエチル（メタ）アクリレートおよび／またはジシクロペンテニル（メタ）アクリレートを含み、とりわけ好ましくは、ジシクロペンテニルオキシエチルメタクリレート、ジシクロペンテニルオキシエチルアクリレートおよびジシクロペンテニルアクリレートからなる群から選択される少なくとも１種を含み、特に好ましくは、ジシクロペンテニルオキシエチルメタクリレートを含み、最も好ましくは、ジシクロペンテニルオキシエチルメタクリレートからなる。
【００４６】
このようなＤＣＰＤ系モノ（メタ）アクリレートの分子量は、例えば、１５０以上、好ましくは、２００以上、例えば、４００以下、好ましくは、３００以下である。
【００４７】
このようなＤＣＰＤ系モノ（メタ）アクリレートの沸点は、常圧下（０．１ＭＰａ）において、例えば、１５０℃以上、好ましくは、２００℃以上、例えば、４００℃以下、好ましくは、３５０℃以下である。
【００４８】
ＤＣＰＤ系モノ（メタ）アクリレートの含有割合は、ＤＣＰＤ系モノ（メタ）アクリレートと多官能（メタ）アクリレートとの総和に対して、２質量％以上、好ましくは、５質量％以上、３０質量％以下、好ましくは、２５質量％以下、さらに好ましくは、２０質量％以下である。
【００４９】
また、ビニルモノマーにおけるＤＣＰＤ系モノ（メタ）アクリレートの含有割合は、例えば、１質量％以上、好ましくは、２質量％以上、例えば、３０質量％以下、好ましくは、２０質量％以下である。
【００５０】
また、ＤＣＰＤ系モノ（メタ）アクリレートの含有割合は、ビニルエステル樹脂とビニルモノマーとの総和に対して、例えば、０．５質量％以上、好ましくは、１質量％以上、例えば、２０質量％以下、好ましくは、１５質量％以下である。
【００５１】
ＤＣＰＤ系モノ（メタ）アクリレートの含有割合が上記下限以上であると、硬化性樹脂組成物から成形される成形品（後述）の脱型性の向上を図ることができる。ＤＣＰＤ系モノ（メタ）アクリレートの含有割合が上記上限以下であると、成形品（後述）にクラックが発生することを抑制できる。
【００５２】
多官能（メタ）アクリレートは、反応性希釈剤であって、２つ以上の（メタ）アクリロイル基を含有する。多官能（メタ）アクリレートとして、例えば、ジ（メタ）アクリレート、トリ（メタ）アクリレートなどが挙げられる。
【００５３】
ジ（メタ）アクリレートとして、例えば、アルカングリコールジ（メタ）アクリレート、ポリオキシアルキレンジ（メタ）アクリレートなどが挙げられる。
【００５４】
アルカングリコールジ（メタ）アクリレートは、分子の両末端に位置する２つの（メタ）アクリロイル基と、それら（メタ）アクリロイル基とエステル結合を形成する１つのアルカングリコールユニット（オキシアルキレン基）とを含有する。
【００５５】
アルカングリコールジ（メタ）アクリレートが含有するオキシアルキレン基の炭素数は、例えば、１以上、好ましくは、２以上、例えば、１０以下、好ましくは、６以下、さらに好ましくは、４以下である。
【００５６】
アルカングリコールジ（メタ）アクリレートとして、例えば、エチレングリコールジ（メタ）アクリレート、プロピレングリコールジ（メタ）アクリレート、ブチレングリコールジ（メタ）アクリレート、ネオペンチルグリコールジ（メタ）アクリレートなどが挙げられる。
【００５７】
ポリオキシアルキレンジ（メタ）アクリレートは、２つの（メタ）アクリロイル基と、それら（メタ）アクリロイル基の間において繰り返し単位として位置するポリオキシアルキレンユニット（２つ以上のオキシアルキレン基）とを含有する。
【００５８】
ポリオキシアルキレンポリ（メタ）アクリレートが含有する各オキシアルキレン基の炭素数の範囲は、例えば、上記したアルカングリコールジ（メタ）アクリレートが含有するオキシアルキレン基の炭素数の範囲と同じである。
【００５９】
また、ポリオキシアルキレンポリ（メタ）アクリレートに含まれるオキシアルキレン基の数は、例えば、２以上、例えば、１０以下、好ましくは、４以下である。
【００６０】
ポリオキシアルキレンジ（メタ）アクリレートとして、例えば、ジエチレングリコールジ（メタ）アクリレート、トリエチレングリコールジ（メタ）アクリレート、ジプロピレングリコールジ（メタ）アクリレートなどが挙げられる。
【００６１】
トリ（メタ）アクリレートとして、例えば、アルカントリオールトリ（メタ）アクリレートなどが挙げられる。
【００６２】
アルカントリオールトリ（メタ）アクリレートは、３つの（メタ）アクリロイル基と、それら（メタ）アクリロイル基とエステル結合を形成するアルカントリオールユニットとを含有する。
【００６３】
アルカントリオールトリ（メタ）アクリレートとして、例えば、トリメチロールプロパントリ（メタ）アクリレートなどが挙げられる。
【００６４】
このような多官能（メタ）アクリレートは、単独使用または２種以上併用することができる。
【００６５】
このような多官能（メタ）アクリレートは、好ましくは、ジ（メタ）アクリレートを含み、さらに好ましくは、アルカングリコールジ（メタ）アクリレートを含み、とりわけ好ましくは、炭素数２〜４のオキシアルキレン基を含有するアルカングリコールジ（メタ）アクリレートを含み、特に好ましくは、エチレングリコールジ（メタ）アクリレートを含む。また、多官能（メタ）アクリレートは、好ましくは、ジ（メタ）アクリレート（アルカングリコールジ（メタ）アクリレート、エチレングリコールジ（メタ）アクリレート）からなる。
【００６６】
多官能（メタ）アクリレートがジ（メタ）アクリレートを含むと、硬化性樹脂組成物から成形される成形品（後述）にクラックが発生することを確実に抑制することができる。
【００６７】
このような多官能（メタ）アクリレートの分子量は、例えば、１５０以上、好ましくは、１８０以上、例えば、５００以下、好ましくは、４００以下、さらに好ましくは、３００以下である。
【００６８】
このような多官能（メタ）アクリレートの沸点は、常圧下（０．１ＭＰａ）において、例えば、１５０℃以上、好ましくは、２００℃以上、例えば、５００℃以下、好ましくは、３５０℃以下である。
【００６９】
多官能（メタ）アクリレートの含有割合は、ＤＣＰＤ系モノ（メタ）アクリレートと多官能（メタ）アクリレートとの総和に対して、７０質量％以上、好ましくは、７５質量％以上、さらに好ましくは、８０質量％以上、９８質量％以下、好ましくは、９５質量％以下である。
【００７０】
また、ビニルモノマーにおける多官能（メタ）アクリレートの含有割合は、例えば、５０質量％以上、好ましくは、６０質量％以上、例えば、９０質量％以下、好ましくは、８０質量％以下である。
【００７１】
また、多官能（メタ）アクリレートの含有割合は、ビニルエステル樹脂とビニルモノマーとの総和に対して、例えば、２０質量％以上、好ましくは、３０質量％以上、例えば、６０質量％以下、好ましくは、５０質量％以下である。
【００７２】
また、ビニルモノマーは、好ましくは、任意成分として、ＤＣＰＤ系モノ（メタ）アクリレートと異なる他のモノ（メタ）アクリレート（以下、単にモノ（メタ）アクリレートとする。）を含有する。
【００７３】
モノ（メタ）アクリレートは、反応性希釈剤であって、１つの（メタ）アクリロイル基を含有する。モノ（メタ）アクリレートとして、例えば、アルキルモノ（メタ）アクリレート、シクロアルキルモノ（メタ）アクリレート、アラルキルモノ（メタ）アクリレートなどが挙げられる。
【００７４】
アルキルモノ（メタ）アクリレートは、１つのオキシ（メタ）アクリロイル基と、そのオキシ（メタ）アクリロイル基と結合するアルキル基とを含有する。
【００７５】
アルキルモノ（メタ）アクリレートが含有するアルキル基の炭素数は、例えば、１以上、好ましくは、２以上、さらに好ましくは、４以上、例えば、１８以下、好ましくは、８以下である。
【００７６】
アルキルモノ（メタ）アクリレートとして、例えば、メチル（メタ）アクリレート、エチル（メタ）アクリレート、プロピル（メタ）アクリレート、イソプロピル（メタ）アクリレート、ｎ−ブチル（メタ）アクリレート、イソブチル（メタ）アクリレート、ｔ−ブチル（メタ）アクリレート、ペンチル（メタ）アクリレート、２−エチルヘキシル（メタ）アクリレートなどが挙げられる。
【００７７】
シクロアルキルモノ（メタ）アクリレートは、１つのオキシ（メタ）アクリロイル基と、そのオキシ（メタ）アクリロイル基が結合する脂肪族環とを含有する。
【００７８】
シクロアルキルモノ（メタ）アクリレートが含有する脂肪族環の炭素数は、例えば、４以上、好ましくは、６以上、例えば、１８以下、好ましくは、１０以下である。
【００７９】
シクロアルキルモノ（メタ）アクリレートとして、例えば、シクロヘキシル（メタ）アクリレート、イソボルニル（メタ）アクリレート、テトラヒドロフルフリル（メタ）アクリレートなどが挙げられる。
【００８０】
アラルキルモノ（メタ）アクリレートは、１つのオキシ（メタ）アクリロイル基と、そのオキシ（メタ）アクリロイル基と結合する芳香脂肪族基とを含有する。
【００８１】
アラルキルモノ（メタ）アクリレートとして、例えば、ベンジル（メタ）アクリレート、フェノキシエチル（メタ）アクリレートなどが挙げられる。
【００８２】
アラルキルモノ（メタ）アクリレートが含有する芳香脂肪族基の炭素数は、例えば、６以上、好ましくは、７以上、例えば、１８以下、好ましくは、１０以下である。
【００８３】
このようなモノ（メタ）アクリレートは、単独使用または２種以上併用することができる。
【００８４】
このようなモノ（メタ）アクリレートは、好ましくは、アルキルモノ（メタ）アクリレートおよび／またはアラルキルモノ（メタ）アクリレートを含み、さらに好ましくは、アラルキルモノ（メタ）アクリレートを含み、とりわけ好ましくは、ベンジルメタクリレートを含む。また、モノ（メタ）アクリレートは、好ましくは、アルキルモノ（メタ）アクリレートまたはアラルキルモノ（メタ）アクリレートからなり、さらに好ましくは、アラルキルモノ（メタ）アクリレートからなる。
【００８５】
モノ（メタ）アクリレートがアルキルモノ（メタ）アクリレートおよび／またはアラルキルモノ（メタ）アクリレートを含むと、硬化性樹脂組成物の粘度を好適に調整することができ、モノ（メタ）アクリレートがベンジルメタクリレートを含むと、希釈効率の向上を図ることができる。
【００８６】
このようなモノ（メタ）アクリレートの分子量は、例えば、９０以上、好ましくは、１２０以上、さらに好ましくは、１５０以上、例えば、３００以下、好ましくは、２５０以下である。
【００８７】
このようなモノ（メタ）アクリレートの沸点は、常圧下（０．１ＭＰａ）において、例えば、１００℃以上、好ましくは、１５０℃以上、さらに好ましくは、２００℃以上、例えば、４００℃以下、好ましくは、３００℃以下である。
【００８８】
モノ（メタ）アクリレートの含有割合は、ＤＣＰＤ系モノ（メタ）アクリレートとモノ（メタ）アクリレートとの総和に対して、例えば、２０質量％以上、好ましくは、３０質量％以上、さらに好ましくは、５０質量％以上、例えば、９５質量％以下、好ましくは、９０質量％以下である。
【００８９】
また、ビニルモノマーにおけるモノ（メタ）アクリレートの含有割合は、例えば、３質量％以上、好ましくは、５質量％以上、さらに好ましくは、１０質量％以上、例えば、３５質量％以下、好ましくは、２５質量％以下である。
【００９０】
また、モノ（メタ）アクリレートの含有割合は、ビニルエステル樹脂とビニルモノマーとの総和に対して、例えば、１質量％以上、好ましくは、５質量％以上、さらに好ましくは、１０質量％以上、例えば、３０質量％以下、好ましくは、２０質量％以下である。
（１−３）低収縮化剤
硬化性樹脂組成物は、任意成分として、低収縮化剤を含有することができる。
【００９１】
低収縮化剤は、硬化性樹脂組成物から成形される成形品の硬化収縮および熱収縮を抑制する。
【００９２】
低収縮化剤として、例えば、ポリ酢酸ビニル、ポリ（メタ）アクリレート樹脂、セルロースエステル樹脂（例えば、セルロースアセテートブチレートなど）、ポリスチレン、ポリエチレン、スチレン−ブタジエンブロックコポリマー、ポリ酢酸ビニル-ポリスチレンブロックコポリマー、飽和ポリエステル樹脂などが挙げられる。
【００９３】
このような低収縮化剤は、単独使用または２種以上併用することができる。
【００９４】
このような低収縮化剤は、好ましくは、ポリ（メタ）アクリレート樹脂および／または、スチレン−ブタジエンブロックコポリマーを含み、さらに好ましくは、ポリ（メタ）アクリレート樹脂およびスチレン−ブタジエンブロックコポリマーを含み、とりわけ好ましくは、ポリ（メタ）アクリレート樹脂およびスチレン−ブタジエンブロックコポリマーからなる。
【００９５】
このような低収縮化剤の数平均分子量は、例えば、５０００以上、好ましくは、１００００以上、例えば、２０００００以下、好ましくは、１０００００以下である。
【００９６】
低収縮化剤の含有割合は、ビニルエステル樹脂とビニルモノマーとの総和１００質量部に対して、例えば、５質量部以上、好ましくは、１０質量部以下、例えば、３０質量部以下、好ましくは、２０質量部以下である。
（１−４）増粘剤
また、硬化性樹脂組成物は、任意成分として、増粘剤を含有することができる。
【００９７】
増粘剤は、硬化性樹脂組成物を加熱プレス成形に適した粘度まで増粘する。増粘剤は、例えば、硬化性樹脂組成物を強化繊維（後述）に含浸させる前（好ましくは、直前）に、硬化性樹脂組成物に添加される。
【００９８】
増粘剤として、例えば、アルカリ土類金属酸化物（例えば、酸化マグネシウムなど）、アルカリ土類金属水酸化物（例えば、水酸化マグネシウム、水酸化カルシウムなど）、ポリイソシアネート（例えば、トリレンジイソシアネート（ＴＤＩ）、４，４’−ジフェニルメタンジイソシアネート（ＭＤＩ）などの芳香族ポリイソシアネート、例えば、水添キシリレンジイソシアネート（Ｈ６ＸＤＩ）、イソホロンジイソシアネート（ＩＰＤＩ）、水添４，４’−ジフェニルメタンジイソシアネート（Ｈ１２ＭＤＩ）、ノルボルナンメタンジイソシアネート（ＮＢＤI）などの脂環族ポリイソシアネート、例えば、キシリレンジイソシアネート（ＸＤＩ）などの芳香脂肪族ポリイソシアネート、ヘキサメチレンジイソシアネート（ＨＤＩ）などの脂肪族ポリイソシアネート、および、それらの変性体など）が挙げられる。
【００９９】
このような増粘剤は、単独使用または２種以上併用することができる。
【０１００】
増粘剤は、硬化性樹脂組成物に含有されるビニルエステル樹脂に応じて適宜選択される。
【０１０１】
具体的には、ビニルエステル樹脂がビニルエステル樹脂の無変性体からなる場合、増粘剤としてポリイソシアネートが選択され、増粘剤は、ポリイソシアネートを含み、好ましくは、芳香族ポリイソシアネートを含み、さらに好ましくは、ＭＤＩを含む。
【０１０２】
また、ビニルエステル樹脂がビニルエステル樹脂の酸変性体を含有する場合、増粘剤としてアルカリ土類金属酸化物が選択され、増粘剤は、アルカリ土類金属酸化物を含み、好ましくは、酸化マグネシウムを含む。
【０１０３】
このような増粘剤の配合割合は、ビニルエステル樹脂とビニルモノマーとの総和１００質量部に対して、例えば、０．５質量部以上、例えば、１５質量部以下、好ましくは、１０質量部以下である。
（１−５）その他の添加剤
また、硬化性樹脂組成物は、任意成分として、その他の添加剤を含有することができる。その他の添加剤として、例えば、重合禁止剤、重合開始剤、湿潤分散剤、分離防止剤、内部離型剤、充填材などが挙げられる。その他の添加剤は、単独使用または２種以上併用することができる。
【０１０４】
重合禁止剤として、例えば、ハイドロキノン化合物（例えば、ハイドロキノン、メチルハイドロキノン、２−ｔ−ブチルハイドロキノン、２，５−ジ−ｔ−ブチルハイドロキノン、トリメチルハイドロキノン、メトキシハイドロキノンなど）、ベンゾキノン化合物（例えば、ｐ−ベンゾキノン、２，５−ジ−ｔ−ブチルベンゾキノンなど）、ナフトキノン化合物（例えば、ナフトキノンなど）、カテコール化合物（例えば、ｐ−ｔ−ブチルカテコールなど）、芳香族アミン化合物（例えば、フェノチアジンなど）、Ｎ−オキシル化合物などが挙げられる。重合禁止剤は、単独使用または２種類以上併用することができる。
【０１０５】
このような重合禁止剤は、好ましくは、ベンゾキノン化合物を含み、さらに好ましくは、ｐ−ベンゾキノンを含む。
【０１０６】
重合禁止剤の含有割合は、ビニルエステル樹脂とビニルモノマーとの総和１００質量部に対して、例えば、０．００１質量部以上、好ましくは、０．００５質量部以上、例えば、０．５質量部以下、好ましくは、０．１質量部以下である。
【０１０７】
重合開始剤として、例えば、パーオキサイドが挙げられる。パーオキサイドとして、例えば、ベンゾイルパーオキサイド、ｔ−ブチルパーオキシイソプロピルモノカーボネート、ｔ−アミルパーオキシイソプロピルモノカーボネート、ｔ−ヘキシルパーオキシイソプロピルモノカーボネート、１，１−ビス（ｔ−ブチルパーオキシ）シクロヘキサン、ｔ−ブチルパーオキシ−２−エチルヘキサノエート、アミルパーオキシ−２−エチルヘキサノエート、２−エチルヘキシルパーオキシ−２−エチルヘキサノエート、ｔ−ブチルパーオキシベンゾエート、ｔ−ヘキシルパーオキシベンゾエート、ｔ−ヘキシルパーオキシアセテートなどが挙げられる。パーオキサイドは、単独使用または２種以上併用することができる。
【０１０８】
このような重合開始剤は、好ましくは、ｔ−ブチルパーオキシイソプロピルモノカーボネートを含む。
【０１０９】
重合開始剤の含有割合は、ビニルエステル樹脂とビニルモノマーとの総和１００質量部に対して、例えば、０．５質量部以上、好ましくは、０．８質量部以上、例えば、１０質量部以下、好ましくは、３質量部以下である。
【０１１０】
湿潤分散剤として、例えば、酸基を有するコポリマー、酸性ポリエステル、不飽和脂肪酸ポリアミンアミド、不飽和ポリカルボン酸ポリマー、ホウ酸エステルなどが挙げられる。湿潤分散剤は、単独使用または２種以上併用することができる。
【０１１１】
このような湿潤分散剤は、好ましくは、酸基を有するコポリマーを含む。
【０１１２】
湿潤分散剤の含有割合は、ビニルエステル樹脂とビニルモノマーとの総和１００質量部に対して、例えば、０．１質量部以上、好ましくは、０．５質量部以上、例えば、５質量部以下、好ましくは、２質量部以下である。
【０１１３】
分離防止剤として、例えば、低収縮化剤に親和性を有する高分子ブロックコポリマー、高分子コポリマーのアルキルアンモニウム塩、不飽和酸性ポリカルボン酸ポリエステルなどが挙げられる。分離防止剤は、単独使用または２種以上併用することができる。
【０１１４】
このような分離防止剤は、好ましくは、低収縮化剤に親和性を有する高分子ブロックコポリマーを含む。
【０１１５】
分離防止剤の含有割合は、ビニルエステル樹脂とビニルモノマーとの総和１００質量部に対して、例えば、０．１質量部以上、好ましくは、０．５質量部以上、例えば、５質量部以下、好ましくは、２質量部以下である。
【０１１６】
内部離型剤として、例えば、脂肪酸（例えば、ステアリン酸、ラウリン酸など）、脂肪酸金属塩（例えば、ステアリン酸亜鉛、ステアリン酸カルシウムなど）、パラフィン、液体ワックス、フッ素ポリマー、シリコン系ポリマーなどが挙げられる。内部離型剤は、単独使用または２種以上併用することができる。
【０１１７】
このような分離防止剤は、好ましくは、脂肪酸金属塩を含み、さらに好ましくは、ステアリン酸亜鉛を含む。
【０１１８】
内部離型剤の含有割合は、ビニルエステル樹脂とビニルモノマーとの総和１００質量部に対して、例えば、１質量部以上、好ましくは、３質量部以上、例えば、１０質量部以下である。
【０１１９】
充填材として、例えば、無機充填材が挙げられる。無機充填材として、例えば、酸化物（例えば、アルミナ、チタニアなど）、水酸化物（例えば、水酸化アルミニウムなど）、炭酸塩（例えば、炭酸カルシウムなど）、硫酸塩（例えば、硫酸バリウムなど）、シリカ（例えば、結晶性シリカ、溶融シリカ、フュームドシリカ、乾式シリカ（アエロジル）など）、ガラスパウダー、中空フィラー（例えば、ガラス中空球、シリカ中空球、アルミナ中空球など）、ケイ酸塩（例えば、珪砂、珪藻土、マイカ、クレー、カオリン、タルクなど）、フッ化物（例えば、ホタル石など）、リン酸塩（例えば、リン酸カルシウムなど）、粘土鉱物（例えば、スメクタイトなど）などが挙げられる。充填材は、単独使用または２種以上併用することができる。
【０１２０】
このような充填材は、好ましくは、中空フィラーおよび／または炭酸塩を含み、さらに好ましくは、ガラス中空球および／または炭酸カルシウムを含み、とりわけ好ましくは、ガラス中空球または炭酸カルシウムを含む。
【０１２１】
充填材の含有割合は、ビニルエステル樹脂とビニルモノマーとの総和１００質量部に対して、例えば、１質量部以上、好ましくは、１０質量部以上、例えば、３００質量部以下、好ましくは、２５０質量部以下である。
【０１２２】
さらに必要に応じて、硬化性樹脂組成物は、着色剤、難燃剤、導電剤、紫外線吸収剤などを適宜の割合で含有してもよい。
（１−６）スチレン系モノマー
また、硬化性樹脂組成物は、好ましくは、スチレン系モノマーを実質的に含有しない。つまり、硬化性樹脂組成物は、好ましくは、スチレンフリーである。
【０１２３】
硬化性樹脂組成物がスチレン系モノマーを実質的に含有しなければ、環境負荷の低減を図ることができる。
【０１２４】
スチレン系モノマーとして、例えば、スチレン、α−メチルスチレン、α−エチルスチレン、ビニルトルエン、ｔ−ブチルスチレン、クロロスチレンなどが挙げられる。
【０１２５】
スチレン系モノマーの含有割合は、ビニルエステル樹脂とビニルモノマーとの総和１００質量部に対して、例えば、１．０質量部以下、好ましくは、０．５質量部以下、さらに好ましくは、０質量部である。
２．繊維強化樹脂材料
このような硬化性樹脂組成物は、必須成分（ビニルエステル樹脂およびビニルモノマー）と、必要に応じて任意成分とを混合することにより調製される。
【０１２６】
このような硬化性樹脂組成物の粘度（ａｔ  ２５℃）は、増粘剤が添加される前において、例えば、１０００ｍＰａ・ｓ以上、好ましくは、２０００ｍＰａ・ｓ以上、例えば、３００００ｍＰａ・ｓ以下、好ましくは、２５０００ｍＰａ・ｓ以下である。なお、粘度（ａｔ  ２５℃）は、例えば、Ｂ型粘度計により測定できる（以下同様）。
【０１２７】
そして、硬化性樹脂組成物は、シートモールディングコンパウンド（ＳＭＣ）、シックモールディングコンパウンド（ＴＭＣ）、バルクモールディングコンパウンド（ＢＭＣ）などの繊維強化樹脂材料に好適に用いられる。つまり、硬化性樹脂組成物の用途として、例えば、ＳＭＣ用樹脂組成物、ＴＭＣ用樹脂組成物、ＢＭＣ用樹脂組成物などが挙げられる。
【０１２８】
繊維強化樹脂材料は、上記した硬化性樹脂組成物と、強化繊維とを含む。硬化性樹脂組成物は、強化繊維に含浸する。
【０１２９】
強化繊維として、例えば、無機繊維（例えば、ガラス繊維、炭素繊維、金属繊維、セラミック繊維など）、有機繊維（例えば、ポリビニルアルコール系繊維、ポリエステル系繊維、ポリアミド系繊維、フッ素樹脂系繊維、フェノール系繊維など）、天然繊維（例えば、麻、ケナフなど）などが挙げられる。強化繊維は、単独使用または２種以上併用することができる。
【０１３０】
このような強化繊維は、好ましくは、無機繊維を含み、さらに好ましくは、炭素繊維および／またはガラス繊維を含み、とりわけ好ましくは、炭素繊維またはガラス繊維からなる。
【０１３１】
強化繊維の形状として、例えば、ロービングクロスなどのクロス状、チョップドストランドマット、プリフォーマブルマット、コンティニュアンスストランドマット、サーフェーシングマットなどのマット状、ストランド状、ロービング状、不織布状、ペーパー状などが挙げられる。
【０１３２】
このような強化繊維の形状のうち、好ましくは、ロービング状が挙げられ、より具体的には、ロービング状の強化繊維が、所定の長さに切断されたチョップドストランドが挙げられる。
【０１３３】
強化繊維の長さおよび強化繊維の配合割合は、硬化性樹脂組成物の用途に応じて適宜変更される。
【０１３４】
硬化性樹脂組成物がＳＭＣ用樹脂組成物である場合、強化繊維の長さは、例えば、１０ｍｍ以上、好ましくは、１６ｍｍ以上、例えば、５０ｍｍ以下、好ましくは、３０ｍｍ以下であり、強化繊維の配合割合は、繊維強化樹脂材料の総量に対して、例えば、１０質量％以上、好ましくは、２０質量％以上、例えば、６０質量％以下、好ましくは、５０質量％以下である。
【０１３５】
このようなＳＭＣ用樹脂組成物は、例えば、シート形状を有する。ＳＭＣ用樹脂組成物の厚みは、例えば、０．５ｍｍ以上６．０ｍｍ以下である。
【０１３６】
また、硬化性樹脂組成物がＴＭＣ用樹脂組成物である場合、強化繊維の長さは、例えば、５ｍｍ以上、好ましくは、１０ｍｍ以上、例えば、５０ｍｍ以下、好ましくは、３０ｍｍ以下であり、強化繊維の配合割合は、繊維強化樹脂材料の総量に対して、例えば、５質量％以上、好ましくは、１０質量％以上、例えば、６０質量％以下、好ましくは、５０質量％以下である。
【０１３７】
このようなＴＭＣ用樹脂組成物は、例えば、板状やシート形状を有する。ＴＭＣ用樹脂組成物の厚みは、例えば、２．０ｍｍ以上１２．０ｍｍ以下である。
【０１３８】
また、硬化性樹脂組成物がＢＭＣ用樹脂組成物である場合、強化繊維の長さは、例えば、２ｍｍ以上、好ましくは、５ｍｍ以上、例えば、３０ｍｍ以下、好ましくは、２０ｍｍ以下であり、強化繊維の配合割合は、繊維強化樹脂材料の総量に対して、例えば、５質量％以上、好ましくは、１０質量％以上、例えば、４０質量％以下、好ましくは、３０質量％以下である。
【０１３９】
このようなＢＭＣ用樹脂組成物は、例えば、円筒や直方体のブロック形状を有する。ＢＭＣ用樹脂組成物のブロック単位は、例えば、０．１ｋｇ以上３０ｋｇ以下である。
【０１４０】
これら繊維強化樹脂材料（ＳＭＣ用樹脂組成物、ＴＭＣ用樹脂組成物およびＢＭＣ用樹脂組成物）は、必要に応じて、２０℃以上８０℃以下、０．５時間以上１２０時間以下で熟成された後、公知の成形法により、硬化するとともに成形される。
【０１４１】
成形法として、例えば、加熱プレス成形法、加熱トランスファー成形法、加熱射出成形法などが挙げられ、好ましくは、加熱プレス成形法が挙げられる。
【０１４２】
以下において、繊維強化樹脂材料がＳＭＣ用樹脂組成物であり、成形法が加熱プレス成形法である態様について詳述する。
【０１４３】
加熱プレス成形法において、図１Ａ〜図１Ｃに示すように、ＳＭＣ用樹脂組成物は、プレス成形機１により成形される。
【０１４４】
プレス成形機１は、第１金型２と、第２金型３とを備える。第１金型２は、キャビティー（凹部）２Ａを有する。第２金型３は、コア（凸部）３Ａを有する。第２金型３は、コア３Ａが、第１金型２のキャビティー２Ａと向かい合うように配置される。
【０１４５】
そして、図１Ａに示すように、シート形状を有するＳＭＣ用樹脂組成物を、キャビティー２Ａ内において、例えば、複数積層するように配置する。
【０１４６】
次いで、図１Ｂに示すように、第１金型２および第２金型３を所定の金型温度に加熱した後、コア３Ａがキャビティー２Ａに嵌るように、第２金型３を第１金型２に向かって移動させる。これによって、ＳＭＣ用樹脂組成物は、第１金型２および第２金型３に挟まれて流動する。
【０１４７】
金型温度は、例えば、８０℃以上、好ましくは、１３０℃以上、例えば、２００℃以下、好ましくは、１５０℃以下である。
【０１４８】
また、第２金型３の投影面積による成形圧力は、例えば、１ＭＰａ以上、好ましくは、５ＭＰａ以上、例えば、３０ＭＰａ以下、好ましくは、１５ＭＰａ以下である。
【０１４９】
すると、図１Ｃに示すように、ＳＭＣ用樹脂組成物の流動末端が、キャビティー２Ａの側面とコア３Ａの側面との間の間隔であるシャーエッジ部分４に到達する。
【０１５０】
この状態でＳＭＣ用樹脂組成物が硬化することにより、所望の形状を有する成形品と、成形品の周縁から突出するバリとが一体に成形される。
【０１５１】
その後、必要に応じて、バリを除去することにより、成形品が調製される。つまり、成形品は、ＳＭＣ用樹脂組成物（繊維強化樹脂材料）の硬化物を含み、好ましくは、ＳＭＣ用樹脂組成物（繊維強化樹脂材料）からなる。
３．作用効果
上記した硬化性樹脂組成物は、ビニルエステル樹脂と、ＤＣＰＤ系モノ（メタ）アクリレートおよび多官能（メタ）アクリレートを含有するビニルモノマーとを含有する。そして、ＤＣＰＤ系モノ（メタ）アクリレートの含有割合が、ＤＣＰＤ系モノ（メタ）アクリレートと多官能（メタ）アクリレートとの総和に対して、上記下限以上である。
【０１５２】
そのため、加熱プレス成形において、硬化性樹脂組成物の流動末端に未反応のビニルモノマーが残存することを抑制でき、成形品の周縁から突出するバリがべたつくことを抑制できる。その結果、作業環境の汚染を抑制できるとともに、成形品の脱型性の向上を図ることができる。
【０１５３】
また、ＤＣＰＤ系モノ（メタ）アクリレートの含有割合が、ＤＣＰＤ系モノ（メタ）アクリレートと多官能（メタ）アクリレートとの総和に対して、上記上限以下であるので、成形品にクラックが発生することを抑制できる。
【０１５４】
また、上記した硬化性樹脂組成物は、好ましくは、スチレン系モノマーを実質的に含有せず、スチレンフリーである。そのため、環境負荷の低減を図ることができる。
【０１５５】
しかるに、繊維強化樹脂材料に利用できる熱硬化性樹脂として、ビニルエステル樹脂に加えて、不飽和ポリエステル樹脂も知られている。
【０１５６】
そのため、上記した硬化性樹脂組成物において、ビニルエステル樹脂に代えて不飽和ポリエステル樹脂を使用することも検討されるが、不飽和ポリエステル樹脂は、スチレン系モノマーと容易に反応可能である一方、（メタ）アクリレート系モノマー（ＤＣＰＤ系モノ（メタ）アクリレートおよび多官能（メタ）アクリレート）と容易に反応できない。
【０１５７】
その結果、スチレンフリーの硬化性樹脂組成物において、不飽和ポリエステル樹脂を使用すると、不飽和ポリエステル樹脂が（メタ）アクリレート系モノマーと反応できず、成形品に要求される機械物性（例えば、曲げ強さや曲げ弾性率など）や低収縮性を十分に確保できない。
【０１５８】
一方、上記した硬化性樹脂組成物では、ビニルエステル樹脂と、ＤＣＰＤ系モノ（メタ）アクリレートおよび多官能（メタ）アクリレートを含有するビニルモノマーとを含有するので、ビニルエステル樹脂と、ＤＣＰＤ系モノ（メタ）アクリレートおよび／または多官能（メタ）アクリレートとを反応させることができる。その結果、硬化性樹脂組成物がスチレンフリーであっても、成形品に優れた機械物性および低収縮性を付与することができる。
【実施例】
【０１５９】
以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値（「以上」、「超過」として定義されている数値）に代替することができる。また、以下の記載において特に言及がない限り、「部」および「％」は質量基準である。
＜ビニルエステル樹脂の調製＞
合成例１
攪拌機、還流冷却器、ガス導入管を備えた反応容器（フラスコ）に、ビスフェノールＡ型エポキシ樹脂（エポキシ当量１８５）１８５０質量部（１０．０当量）、ビスフェノールＡ  ２１９質量部（１．９２当量）、触媒としてトリエチルベンジルアンモニウムクロライド  ０．４質量部を仕込み、窒素を吹き込みながら、１５０℃で５時間反応させて、エポキシ当量が２５６のエポキシ樹脂を得た。１２０℃まで冷却後、重合禁止剤としてハイドロキノン  ２．０質量部、触媒としてトリエチルベンジルアンモニウムクロライド  ２．０質量部、メタクリル酸  ７１２質量部（８．２８当量）を添加し、空気を吹き込みながら１１０℃で８時間反応させ、酸価７．５ｍｇＫＯＨ／ｇのビニルエステル樹脂(ビニルエステル樹脂の無変性体)を得た。
【０１６０】
合成例２
合成例1と同様にして、ビニルエステル樹脂(ビニルエステル樹脂の無変性体)を得た後、無水マレイン酸  ３９６質量部（４．０４ｍｏｌ）を添加し、８０℃で２時間反応させて、酸価７９．７ｍｇＫＯＨ／ｇのビニルエステル樹脂（酸変性体）を得た。
【０１６１】
合成例３
合成例１と同様の反応容器に、ビスフェノールＡ型エポキシ樹脂（エポキシ当量  １８５）１８５０質量部（１０．０当量）、ビスフェノールＡ  ４７７質量部（４．１８当量）、触媒としてトリエチルベンジルアンモニウムクロライド  ０．４質量部を仕込み、窒素を吹き込みながら、１５０℃で５時間反応させて、エポキシ当量が４００のエポキシ樹脂を得た。１２０℃まで冷却後、重合禁止剤としてハイドロキノン  ２．０質量部、触媒としてトリエチルベンジルアンモニウムクロライド  ２．０質量部、メタクリル酸  ５１３質量部（５．９７当量）を添加し、空気を吹き込みながら１１０℃で８時間反応させてビニルエステル樹脂(ビニルエステル樹脂の無変性体)を得た。
【０１６２】
次いで、ビニルエステル樹脂(ビニルエステル樹脂の無変性体)に、無水マレイン酸  ２８５質量部（２．９１ｍｏｌ）を添加して、８０℃で２時間反応させて、酸価５８．５ｍｇＫＯＨ／ｇのビニルエステル樹脂（ビニルエステル樹脂の酸変性体）を得た。
＜不飽和ポリエステル樹脂の調製＞
合成例４
温度計、窒素ガス導入管、還流冷却器および攪拌機を備えたフラスコに、イソフタル酸１．０モル、プロピレングリコール１０．５モルを仕込み、窒素ガス雰囲気下で攪拌しながら２００℃〜２１０℃で反応させた。その後、酸価が２０ｍｇＫＯＨ／ｇになった時点で、１５０℃まで冷却し、無水マレイン酸９．０モルを仕込み、再び２１０℃〜２２０℃で反応させ、酸価２５．６ｍｇＫＯＨ／ｇの不飽和ポリエステル樹脂を得た。
【０１６３】
＜繊維強化樹脂材料の調製＞
実施例１〜１６
表１〜３に示すように、各合成例のビニルエステル樹脂と、ジシクロペンテニルオキシエチルメタクリレートと、多官能メタクリレートと、他のモノメタクリレートと、低収縮化剤と、重合禁止剤と、重合開始剤と、湿潤分散剤と、分離防止剤と、内部剥離剤と、充填材とを、表１〜３に示す処方で混合して、硬化性樹脂組成物を調製した。なお、実施例１４および１６では、低収縮化剤および充填材を配合しなかった。硬化性樹脂組成物の粘度を表１〜３に示す。
【０１６４】
次いで、硬化性樹脂組成物に、表１〜３に示す増粘剤を添加後、表１〜３に示す強化繊維のロービングを連続的に１インチ（２５ｍｍ）に切断したチョップドストランドを、公知のＳＭＣ含浸機により、表１〜３に示す含有割合となるように添加して、厚さ２ｍｍの繊維強化樹脂材料（ＳＭＣ）を調製した。その後、繊維強化樹脂材料を、４０℃で２４時間熟成させた。
【０１６５】
比較例１
表４に示すように、ジシクロペンテニルオキシエチルメタクリレートを配合しなかったこと以外は、実施例１と同様にして、硬化性樹脂組成物および繊維強化樹脂材料（ＳＭＣ）を調製した。硬化性樹脂組成物の粘度を表４に示す。
【０１６６】
比較例２
表４に示すように、多官能メタクリレートおよび他のモノメタクリレートを配合しなかった点、および、ジシクロペンテニルオキシエチルメタクリレートの配合割合を変更した点以外は、実施例１と同様にして、硬化性樹脂組成物および繊維強化樹脂材料（ＳＭＣ）を調製した。硬化性樹脂組成物の粘度を表４に示す。
【０１６７】
比較例３
表４に示すように、他のモノメタクリレートを配合しなかった点、および、ジシクロペンテニルオキシエチルメタクリレートおよび多官能メタクリレートの配合割合を変更した点以外は、実施例１と同様にして、硬化性樹脂組成物および繊維強化樹脂材料（ＳＭＣ）を調製した。硬化性樹脂組成物の粘度を表４に示す。
【０１６８】
比較例４
表４に示すように、他のモノメタクリレートを配合しなかった点、多官能メタクリレートをエチレングリコールジメタクリレートからトリメチロールプロパントリメタクリレートに変更した点、および、ジシクロペンテニルオキシエチルメタクリレートおよび多官能メタクリレートの配合割合を変更した点以外は、実施例１と同様にして、硬化性樹脂組成物および繊維強化樹脂材料（ＳＭＣ）を調製した。硬化性樹脂組成物の粘度を表４に示す。
【０１６９】
比較例５
表４に示すように、合成例２のビニルエステル樹脂を合成例４の不飽和ポリエステル樹脂に変更したこと以外は、実施例３と同様にして、硬化性樹脂組成物および繊維強化樹脂材料（ＳＭＣ）を調製した。硬化性樹脂組成物の粘度を表４に示す。
＜評価＞
（脱型性試験）
図１に示すＳＭＣ成形用油圧プレスを準備した。ＳＭＣ成形用油圧プレスは、キャビティーを有する第１金型と、コアを有する第２金型とを備える。キャビティーは、３００ｍｍ×３００ｍｍのサイズを有する。シャーエッジ部分（キャビティーの側面とコアの側面との間）の隙間は、１００μｍであり、コアは、その分、キャビティーよりも小さい。
【０１７０】
次いで、各実施例および各比較例において得られた繊維強化樹脂材料（ＳＭＣ）を、２１０ｍｍ×２１０ｍｍに切断して、第１金型のキャビティーに、３枚積層して配置した。
【０１７１】
次いで、コアがキャビティーに嵌るように、第２金型を第１金型に向かって移動させ、成形力８８２ｋＮ（投影面積による成形圧力１０ＭＰａ）、金型温度１４０℃にて５分間、繊維強化樹脂材料を硬化させた。
【０１７２】
このとき、繊維強化樹脂材料は、第１金型および第２金型に挟まれて流動し、繊維強化樹脂材料の流動末端がシャーエッジ部分に到達した。
【０１７３】
これによって、３００ｍｍ×３００ｍｍ×厚さ約３ｍｍのサイズを有する成形板と、成形板の周縁から突出するバリとが一体に成形された。
【０１７４】
次いで、第２金型を成形体から脱型した。そして、成形体の脱型性を、下記の基準により評価した。その結果を表１〜４に示す。
○：成形体が第１金型に残る、または、第２金型についても簡単に取れる。
×：成形体が第２金型につき、さらに簡単に取れず金型と成形体との間の部分に竹製や銅製のへらをいれないと取れない。
【０１７５】
なお、比較例５の繊維強化樹脂材料を用いた成形では、脱型時に成形体が割れたため、成形体の脱型性を×として評価した。また、比較例５について、下記の成形収縮率、密度および曲げ強さは、測定できなかった。
【０１７６】
（バリのベタツキ評価）
また、上記のように成形された成形体のバリのベタツキを、下記の基準により評価した。その結果を表１〜４に示す。
○：第２金型に付着したバリがウェスや竹製のへらで簡単に取れる。
×：第２金型に付着したバリが粘着した状態で簡単に取れない。
【０１７７】
（外観試験）
また、上記のように成形された成形板の表面外観を、目視により下記の基準により評価した。その結果を表１〜４に示す。
○：成形板表面にクラックがなく、成形板に蛍光灯を映してもあまり歪まずに映る。
△：成形板表面に微小なクラックが発生、または蛍光灯が歪んで映る。
×：成形板表面にクラックが発生、かつ、蛍光灯が歪んで映る。
【０１７８】
（成形収縮率）
上記のように成形した成形板を２４時間２５℃室に放置した後、成形板の縦横の寸法を測定した。また、２５℃における第１金型のキャビティーの縦横の寸法を測定した。そして、下記式により、成形収縮率を算出した。
成形収縮率（％）＝[キャビティー寸法（ｍｍ）−成形板寸法（ｍｍ）]／キャビティー寸法（ｍｍ）×１００（キャビティー寸法、成型板寸法は各々縦横方向の平均値を用いる。また、各寸法は２５℃での寸法である。）
そして、下記の基準により、繊維強化樹脂材料の成形収縮率を評価した。その結果を表１〜５に示す。
○：収縮率が０．０５％以下。
△：収縮率が０．０５％を超過し、０．１０％以下。
×：収縮率が０．１０％を超過。
【０１７９】
（密度）
成形収縮率の測定に用いた成形板を用いて、２５℃の水を用いアルキメデス法により同成形板の密度を求めた。その結果を表１〜４に示す。
【０１８０】
（曲げ強さ）
成形収縮率の測定に用いた成形板より機械加工により幅１５ｍｍ長さ８０ｍｍの矩形試験片を採取し同試験片を用いて、ＪＩＳ  Ｋ７０１７：１９９９に準拠しＡ法（３点曲げ）材料クラスＩＩに準拠し標準温度状態２５℃において、曲げ強さを測定した。その結果を表１〜４に示す。
【０１８１】
【表１】
2020152819.tif 000005
【０１８２】
【表２】
2020152819.tif 000006
【０１８３】
【表３】
2020152819.tif 000007
【０１８４】
【表４】
2020152819.tif 000008
【０１８５】
なお、各表における各化合物の詳細を下記する。
ジシクロペンテニルオキシエチルメタクリレート：商品名ファンクリルＦＡ−５１２ＭＴ（日立化成社製）
エチレングリコールジメタクリレート：商品名ライトエステルＥＧ（共栄社化学社製）
トリメチロールプロパントリメタクリレート：商品名ライトエステルＴＭＰ（共栄社化学社製）
イソブチルメタクリレート：商品名ライトエステルＩＢ（共栄社化学社製）
ベンジルメタクリレート：商品名ライトエステルＢＺ（共栄社化学社製）
ポリメチルメタクリレート粉末：商品名ダイヤナール  ＢＲ−７５（三菱ケミカル社製）
スチレン−ブタジエン共重合体粉末：商品名アサプレンＴ−４３２（旭化成社製）
重合禁止剤：パラベンゾキノン
重合開始剤：ｔ−Ｂｕｔｙｌ  ｐｅｒｏｘｙ  ｉｓｏｐｒｏｐｙｌ  ｍｏｎｏｃａｒｂｏｎａｔｅ
湿潤分散剤：商品名ＢＹＫ−Ｗ９９６  （ＢＹＫ−Ｃｈｅｍｉｅ  ＧｍｂＨ社製）
分離防止剤：商品名ＢＹＫ−Ｗ９７２  （ＢＹＫ−Ｃｈｅｍｉｅ  ＧｍｂＨ社製）
内部離型剤：ステアリン酸亜鉛粉末
ガラス中空球：商品名グラスバブルズフィラー  Ｋ−３７（住友スリーエム社製、真密度０．３７，  耐圧強度２１ＭＰａ／カタログ値）
炭酸カルシウム：商品名ＮＳ＃４００（日東粉化工業社製、平均粒子径１．７μｍ／カタログ値）
ＭｇＯ      ：商品名キョーワマグ＃１００（協和化学工業社製）
ＭＤＩ      ：商品名コスモネートＰＨ（三井化学社製）
ガラス繊維（１インチ）：商品名ＥＲ５９Ｂ  ４８００（ＣＰＩＣグラスファイバー社製）
炭素繊維（１インチ）：商品名Ｔ７００ＳＣ−１２０００（東レ社製）
【図１】
2020152819.tif 000009